(57)【要約】【課題】製造コストを低減でき、ゴム材侵入性が良好で、且つ、低荷重伸びが小さい２層構造のゴム製品補強用スチールコードを得る。【解決手段】全ての芯素線１１に螺旋状のくせを付けた後押圧加工して略正弦波状で撚り合わせのためのくせよりピッチの小さいくせを設け、芯素線１１と側素線１２を一度に撚り合わせて束撚り２層構造とし、これにコード長手方向に直交する方向から押圧加工を施して、芯素線１１同士がコード長手方向のいずれの箇所においても接触するとともにコード長手方向に不連続な配置で部分的に略パラレルに接触したコード１０とする。【選択図】図１
2008255499.tif 000002
【特許請求の範囲】
【請求項１】
１×Ｐ（Ｐ＝７〜１４）の束撚り２層構造のスチールコードであって、外層を構成する素線群の少なくとも一部の素線同士の間に隙間が存在するとともに、中心層を構成する素線群の全ての素線が、撚り合わせのためのくせとは別に撚り合わせのためのくせよりピッチの小さいくせを有し、かつ、前記中心層を構成する素線群の隣り合う素線同士がコード中心軸に略平行となるよう略パラレルに接触して該中心層を構成する素線群の素線の撚り角と外層を構成する素線群の素線の撚り角との差が大きくなる箇所が、コード長手方向に不連続な配置で部分的に存在することを特徴とするゴム製品補強用スチールコード。
【請求項２】
前記撚り合わせのためのくせよりピッチの小さいくせは、素線に螺旋状のくせを付けた後押圧加工したことにより得られたくせである請求項１記載のゴム製品補強用スチールコード。
【請求項３】
前記撚り合わせのためのくせよりピッチの小さいくせは、ピッチＰ１が、Ｐ１＝０．２Ｐｃ〜０．５Ｐｃ（但し、Ｐｃは撚り合わせのピッチ）で、波高ｈが、ｈ＝０．２ｄ〜１．２ｄ（但し、ｄは素線径）である請求項１または２記載のゴム製品補強用スチールコード。
【請求項４】
１×Ｐ（Ｐ＝７〜１４）の束撚り２層構造のスチールコードの製造方法であって、中心層を構成する素線群の全ての素線に螺旋状のくせを付けた後押圧加工して略二次元波状で撚り合わせのためのくせよりピッチの小さいくせをもたせ、該略二次元波状のくせを有する素線からなる中心層の素線群と外層の素線群とを同一方向および同一ピッチで一度に撚り合わせて前記外層の少なくとも一部の素線同士の間に隙間が存在する束撚り２層構造のスチールコードを形成し、該スチールコードにコード長手方向に直交する方向から押圧加工を施すことを特徴とするゴム製品補強用スチールコードの製造方法。
【発明の詳細な説明】
【技術分野】
【０００１】
本発明は、自動車用タイヤ、コンベアベルト等のゴム製品補強材として使用されるゴム製品補強用スチールコード（以下、単に「コード」ということもある。）に関するものである。
【背景技術】
【０００２】
自動車用タイヤ、コンベアベルト等のゴム製品補強材として使用される２層構造のゴム製品補強用スチールコードとしては、従来、１＋６構造、３＋９構造等の２層撚りで、複数本の素線を堅く撚り合わせて密着させた、いわゆるクローズド撚り構造のコードが一般的である。しかし、このクローズド撚りコードは、隣接する素線間に閉じられた空洞部が存在しており、コードを２枚のゴムシートの間に挟んで加熱圧縮して複合体シートを形成した時に、ゴム材が素線間の空洞部に侵入することはなくて、単にコードをゴムシートによって包み込んだだけの複合体となり、ゴム材がコード素線間の空洞部に完全に入り込んでゴムシートとコードとが一体化されたいわゆる完全な複合体にはならない。そのため、従来のクローズド撚りコードをゴムシートで挟んで圧縮した複合体シートを例えば自動車のタイヤに組み込むと、ゴム材とコードとの接着が不十分で、自動車の走行時にゴム材がコードから剥離する、いわゆるセパレーション現象を起こす可能性が大きく、また、ゴム材中に侵入した水分がコードの空洞部に達すると、その水分は空洞部を伝ってたちまちコードの長手方向に伝播してコードを腐食させ、その結果、そのコードの機械的強度を著しく低下させることになるという問題が有る。さらに、２層撚り構造のコードは、二度撚りであるため、製造コストが高くなるという問題もある。
【０００３】
また、２層撚り構造で、外層を構成する素線群（「側素線群」という。）の素線（「側素線」という。）の本数を減らすことにより素線間に隙間を設けてゴム材の侵入を容易としたコードも知られている。しかし、このコードも、二度撚りである以上コスト高の問題は解消されない。
【０００４】
また、製造コストを低減するために、側素線群の素線（側素線）と、中心層を構成する素線群（「芯素線群」という。）の素線（「芯素線」という。）を一度で撚り合わせて２層構造のコードとする技術も開発されている。この技術は、束撚りと呼ばれる。束撚り２層構造は通常「１×Ｐ」で表わされる。
【０００５】
束撚り２層構造のコードは、一度撚りであるため製造コストを低減することができる。しかし、このコードは、隣り合う芯素線の間の窪みに側素線が入り込んで（落ち込み）、ゴム侵入路が塞がれ、芯素線と側素線の間の空間にゴム材が侵入しないという問題を有している。
【０００６】
また、図５に示すように、２層構造のコード５０で、芯素線群および外層素線群がそれぞれ所定数の素線５１，５２から成り、芯素線群の一部素線に撚り合わせのためのくせとは異なる小さな螺旋状のくせを有する（図示の例は、芯素線群の３本の素線５１の内の１本に螺旋状のくせを設けた場合を示している。）ものとすることが提案されている。このコード５０は、束撚りであるから製造コストを低減できる。しかも、螺旋状のくせを設けた素線（「螺旋素線」という）と螺旋状のくせを設けていない素線（「非螺旋素線」という）との間に外側と連通する隙間５３ができてゴム材が侵入する。
【０００７】
しかし、このように芯素線群の一部素線だけに螺旋状のくせを設けたコードは、非螺旋素線同士によって囲まれる箇所が閉じた空洞部５４となり、そこにはゴムが侵入しない。
【０００８】
そこで、図６に示すように、束撚り２層構造のコード６０で、芯素線群および外層素線群がそれぞれ所定数の素線６１，６２から成るものにおいて、芯素線群の全ての素線６１を螺旋素線とすることが考えられる（例えば、特許文献１参照。）。こうすることで、外側に連通する隙間６３が拡大し、閉じた空洞部がなくなる。しかし、このように芯素線群の全ての素線６１を螺旋素線とすると、コードの伸びが大きくなり、それが新たな問題となる。
【０００９】
コードには、柔軟性を得るためにある程度の伸びは必要であるが、必要以上に伸びが大きいとタイヤの剛性を低下させてしまう。特に、近年スチール化がすすむタイヤのカーカス部に使用するコードでは、タイヤの走行安定性を低下させるため低荷重伸びの大きいコードは不適である。
【００１０】
【特許文献１】実開平４−６０５９０号公報
【発明の開示】
【発明が解決しようとする課題】
【００１１】
したがって、製造コストを低減でき、ゴム材侵入性が良好で、且つ、低荷重伸びが小さい２層構造のゴム製品補強用スチールコードを得ることが課題である。
【課題を解決するための手段】
【００１２】
上記課題は、１×Ｐ（Ｐ＝７〜１４）の束撚り２層構造のスチールコードを、外層を構成する素線群の少なくとも一部の素線同士の間に隙間が存在するとともに、中心層を構成する素線群の全ての素線が、撚り合わせのためのくせとは別に撚り合わせのためのくせよりピッチの小さいくせを有し、かつ、前記中心層を構成する素線群の隣り合う素線同士がコード中心軸に略平行となるよう略パラレルに接触して該中心層を構成する素線群の素線の撚り角と外層を構成する素線群の素線の撚り角との差が大きくなる箇所が、コード長手方向に不連続な配置で部分的に存在するよう構成することにより解決することができる。
【００１３】
このコードは、一度撚り構造であるので製造コストを低減できる。
そして、外層を構成する素線群（側素線群）の素線（側素線）同士の間の隙間から侵入したゴム材が、中心層を構成する素線群（芯素線群）の撚り合わせのためのくせよりピッチの小さいくせを有する素線（芯素線）と側素線と間にできた隙間に入り込む。しかも、このコードは、芯素線群の全ての素線が撚り合わせのためのくせよりピッチの小さいくせを有するため、側素線群と芯素線群との間に閉じた空洞部は存在しないものとなる。そのため、ゴム材が容易に侵入する。
【００１４】
さらに、このコードは、隣り合う芯素線同士がコード中心軸に略平行となるよう略パラレルに接触して芯素線の撚り角と側素線の撚り角との差が大きくなる箇所が、コード長手方向に不連続な配置で部分的に存在するため、撚り角が揃うことにより側素線が隣り合う芯素線の間の窪みに入り込むの（落ち込み）が防止されて、ゴム材侵入路が確保される。
【００１５】
そして、撚り合わせのためのくせよりピッチの小さいくせを有する隣り合う芯素線同士がコード長手方向において略パラレルに接触するものとなるため、クローズド撚りコードと同様にコードの伸びが小さく、低荷重伸びを抑制できる。
【００１６】
上記構成のコードにおいて、撚り合わせのためのくせよりピッチの小さいくせは、素線に螺旋状のくせを付けた後押圧加工することにより得られたくせであるのが好ましい。所望のくせ形状に歯型を加工した一対の歯車間に素線を通してもジグザク状に折り曲げられて成る小さなくせが得られるが、そうした手段でくせ付けした素線は、折り曲げられた箇所が折り曲げられない箇所より加工度が大きくなり、この加工度が大きい折り曲げ箇所に応力が残留し、これに外力による応力が加わることで折り曲げ箇所の応力が過大になって耐疲労性が低下する。それに対し、螺旋状のくせを施した後、押圧加工したことによって得られたくせは、どの箇所においても加工度が均等になるので、過大な応力が作用せず、耐疲労性に優れたものとなる。
【００１７】
また、撚り合わせのためのくせよりピッチの小さいくせは、ピッチＰ１が、Ｐ１＝０．２Ｐｃ〜０．５Ｐｃ（但し、Ｐｃは撚り合わせのピッチ）で、波高ｈが、ｈ＝０．２ｄ〜１．２ｄ（但し、ｄは素線径）であるのが好ましい。ピッチＰ１が０．２Ｐｃより小さいと、くせ付け時に過大な応力が作用する無理な塑性変形を伴うこととなって、素線が折れやすくなるとともに生産性が低下し、ピッチＰ１が０．５Ｐｃより大きいと、引張力が均等に負荷されなくなって、中間素線群の撚りの安定性が悪くなると共に、耐疲労性が悪くなる。また、波高ｈが０．２ｄよりも小さいと、各素線間の隙間が小さくなりすぎて、流動性の良いゴム材を使用しても加圧加硫時にゴム材が内部へ充分に侵入できず、波高ｈが１．２ｄｍｍより大きいと、撚りの安定性が悪くなり耐疲労性が悪化する。なお、これら撚り合わせのためのくせよりピッチの小さいくせのピッチＰ１および波高ｈの値は、コードから撚りをほぐして取り出した素線のものと一致する。
【００１８】
本発明の１×Ｐ（Ｐ＝７〜１４）の束撚り２層構造のゴム製品補強用スチールコードは、中心層を構成する素線群の全ての素線に螺旋状のくせを付けた後押圧加工して略二次元波状で撚り合わせのためのくせよりピッチの小さいくせをもたせ、該略二次元波状のくせを有する素線からなる中心層の素線群と外層の素線群とを同一方向および同一ピッチで一度に撚り合わせて前記外層の少なくとも一部の素線同士の間に隙間が存在する束撚り２層構造のスチールコードを形成し、該スチールコードにコード長手方向に直交する方向から押圧加工を施すことにより製造することができる。
【００１９】
このように略二次元波状のくせを有する素線からなる中心層の素線群（芯素線群）と外層を構成する素線群（側素線群）とを一度に撚り合わせてなる束撚り２層構造のスチールコードにコード長手方向に直交する方向から押圧加工を施すことにより、中心層を構成する素線群の隣り合う素線同士がコード中心軸に略平行となるよう略パラレルに接触して該中心層を構成する素線群の素線の撚り角と外層を構成する素線群の素線（側素線）の撚り角との差が大きくなる箇所が、コード長手方向に不連続な配置で部分的に存在するコードとなる。
【００２０】
この製造方法において、芯素線群の素線は、螺旋状のくせを付けた後押圧加工して略二次元波状のくせを付けたものを一旦リール等に巻き取り、撚線機の繰り出し装置に所定本数分をセットして撚り合わせてもよいし、撚線機の繰り出し装置から撚り口までの間でくせ付け加工を行うようにしてもよい。
【発明の効果】
【００２１】
本発明によれば、製造コストを低減でき、ゴム材侵入性が良好で、且つ、低荷重伸びが小さい２層構造のゴム製品補強用スチールコードを得ることができ、このコードを例えば自動車用タイヤの補強材として使用することにより、タイヤの寿命を大幅に延長することができる。また、このコードは、低荷重伸びが小さいため、近年スチール化が進むタイヤのカーカス部に使用することができる。
【００２２】
また、このコードは、芯素線群の素線のくせを、螺旋状のくせを施した後押圧加工することにより得られたくせとすることで、加工度が均等となり、過大な応力が作用せず、耐疲労性に優れたものとなるようにすることができる。
【００２３】
また、このコードは、撚りをほぐした後の素線の状態で、撚り合わせのためのくせよりピッチの小さいくせのピッチＰ１が、Ｐ１＝０．２Ｐｃ〜０．５Ｐｃ（但し、Ｐｃは撚り合わせのピッチ）であるようにすることで、無理な塑性変形を避けるとともに生産性を高めることができ、また、芯素線群の耐疲労性が悪化しないようにすることができる。また、撚り合わせのためのくせよりピッチの小さいくせの波高ｈが、ｈ＝０．２ｄ〜１．２ｄ（但し、ｄは素線径）であるようにすることで、ゴム材が内部へ充分に侵入できるとともに耐疲労性が悪化しないようにすることができる。
【発明を実施するための最良の形態】
【００２４】
以下、本発明の実施形態のゴム製品補強用スチールコード（以下、「スチールコード」あるいは、単に「コード」という。）を図面を参照して説明する。
【００２５】
図１は１×Ｐ（Ｐ＝７〜１４）の束撚り２層構造の実施形態の一例として、１×１１構造のスチールコードの断面構造を示している。
【００２６】
図１に示すコード（スチールコード）１０は、１×１１の束撚り２層構造で、中心側に配置する３本の素線（芯素線１１）の全てに螺旋状のくせを付けた後押圧加工して略正弦波状で撚り合わせのためのくせよりピッチの小さいくせをもたせ、外側に８本の素線（側素線１２）を配置して一度に撚り合わせ、こうして形成した束撚り２層構造のコードにコード長手方向に直交する方向から押圧加工を施したものである。
【００２７】
このコード１０は、外層を構成する素線群（側素線群）の少なくとも一部の素線（側素線１２）同士の間に隙間１３が存在するとともに、芯層を構成する素線群（芯素線群）の素線（芯素線１１）の全てが、撚り合わせのためのくせとは別に略二次元波状で撚り合わせのためのくせよりピッチおよび波高の小さいくせを有している。この略二次元波状のくせは、素線（芯素線１１）に螺旋状のくせを付けた後押圧加工したことにより得られたくせであり、撚り合わせ前の素線の状態では略正弦波状である。
【００２８】
撚り合わせ前の素線の略正弦波状のくせは、図３に示すとおり、波の谷から谷までまたは山から山までの長さ（周期）Ｐ１を意味し、波高とは、波の谷から山までの高さ（振幅）ｈを意味する。そして、芯素線１１の略二次元波状のくせは、ピッチＰ１が、Ｐ１＝０．２Ｐｃ〜０．５Ｐｃ（但し、Ｐｃは撚り合わせのピッチ）で、波高ｈが、ｈ＝０．２ｄ〜１．２ｄ（但し、ｄは素線径）である。なお、素線径ｄは、０．１５〜０．４０ｍｍであるのが好ましい。０．１５ｍｍ未満であるとスチールコードの強度が低下し、０．４０ｍｍを越えると柔軟性が悪化する。撚りピッチＰｃは通常８．０〜１８．０ｍｍである。
【００２９】
そして、このコード１０は、図４に示すように、芯素線群の素線（芯素線１１）同士がコード長手方向に不連続な配置で部分的に略パラレルに接触し、その略パラレルに接触する箇所（範囲）Ａで、芯素線１１の撚り角αが０（ゼロ）で、図示しない外層を構成する素線群（側素線群）の素線（側素線１２）の撚り角（芯素線１１の非パラレル部分での撚り角αと同じ）との差が大きくなっている。
【００３０】
略正弦波状の小さなくせを有する複数本（図の例では３本）の芯素線１１の外側に側素線１２を配置して一度で撚り合わせてコードとし、このコードにコード長手方向に直交する方向から押圧加工を施すと、複数本の芯素線１１は、コード長手方向に間隔をおいて周期的になじんで所定の撚り角αとなる部分と、押し潰れた格好で略パラレルに接触し合う部分とができ、図４に示すような撚り構造となるのである。
【００３１】
このコード１０は、一度撚り構造であるので製造コストを低減できる。
そして、外層を構成する素線群（側素線群）の素線（側素線１２）同士の間の隙間１３から侵入したゴム材が、中心層を構成する素線群（芯素線群）の略二次元波状の小さなくせを有する素線（芯素線１１）と側素線１２と間にできた隙間１４に入り込む。しかも、このコード１０は、芯素線群の全ての素線（芯素線１１）が略二次元波状の小さなくせを有するため、側素線群と芯素線群との間に閉じた空洞部は存在しないものとなる。そのため、ゴム材が容易に侵入する。
【００３２】
さらに、このコード１０は、略二次元波状のくせを有する芯素線１１がコード長手方向において略パラレルに接触しているため、クローズド撚りコードと同様にコードの伸びが小さく、低荷重伸びを抑制できる。
【００３３】
また、このコード１０は、隣り合う芯素線１１同士が略パラレルに接触して芯素線１１の撚り角と側素線の撚り角との差が大きくなる箇所が、コード長手方向に不連続な配置で部分的に存在するため、撚り角が揃うことによる側素線１２の落ち込みが防止されて、ゴム材侵入路が確保される。
【００３４】
図２は１×Ｐ（Ｐ＝７〜１４）の束撚り２層構造の実施形態の他の例として、１×１２構造のスチールコードの断面構造を示している。
【００３５】
図２に示すコード（スチールコード）２０は、１×１２の束撚り２層構造で、中心側に配置する３本の素線（芯素線２１）の全てに螺旋状のくせを付けた後押圧加工して略正弦波状で撚り合わせのためのくせよりピッチの小さいくせをもたせ、外側に９本の素線（側素線２２）を配置して一度に撚り合わせ、こうして形成した束撚り２層構造のコードにコード長手方向に直交する方向から押圧加工を施したものである。
【００３６】
このコード２０は、外層を構成する素線群（側素線群）の少なくとも一部の素線（側素線２２）同士の間に隙間２３が存在するとともに、芯層を構成する素線群（芯素線群）の素線（芯素線２１）の全てが、撚り合わせのためのくせとは別に略二次元波状で撚り合わせのためのくせよりピッチおよび波高の小さいくせを有している。この略二次元波状のくせは、素線（芯素線２１）に螺旋状のくせを付けた後押圧加工したことにより得られたくせであり、撚り合わせ前の素線の状態では略正弦波状である。
【００３７】
このコード２０の場合も、撚り合わせ前の素線の略正弦波状のくせは、図３に示すとおり、図３に示すとおりピッチＰ１が、Ｐ１＝０．２Ｐｃ〜０．５Ｐｃ（但し、Ｐｃは撚り合わせのピッチ）で、波高ｈが、ｈ＝０．２ｄ〜１．２ｄ（但し、ｄは素線径）である。なお、素線径ｄは、０．１５〜０．４０ｍｍであるのが好ましい。０．１５ｍｍ未満であるとスチールコードの強度が低下し、０．４０ｍｍを越えると柔軟性が悪化する。撚りピッチＰｃは通常８．０〜１８．０ｍｍである。
【００３８】
また、このコード２０も、図４に示すように、芯素線群の素線（芯素線２１）同士がコード長手方向に不連続な配置で部分的に略パラレルに接触し、その略パラレルに接触する箇所（範囲）Ａで、芯素線２１の撚り角αが０（ゼロ）で、図示しない外層を構成する素線群（側素線群）の素線（側素線２２）の撚り角（芯素線２１の非パラレル部分での撚り角αと同じ）との差が大きくなっている。
【００３９】
略正弦波状の小さなくせを有する複数本（図の例では３本）の芯素線２１の外側に側素線２２を配置して一度で撚り合わせてコードとし、このコードにコード長手方向に直交する方向から押圧加工を施すと、複数本の芯素線２１は、コード長手方向に間隔をおいて周期的になじんで所定の撚り角αとなる部分と、押し潰れた格好で略パラレルに接触し合う部分とができ、図４に示すような撚り構造となるのである。
【００４０】
このコード２０は、一度撚り構造であるので製造コストを低減できる。
そして、外層を構成する素線群（側素線群）の素線（側素線１２）同士の間の隙間２３から侵入したゴム材が、中心層を構成する素線群（芯素線群）の略二次元波状の小さなくせを有する素線（芯素線２１）と側素線２２と間にできた隙間２４に入り込む。しかも、このコード１０は、芯素線群の全ての素線（芯素線２１）が略二次元波状の小さなくせを有するため、側素線群と芯素線群との間に閉じた空洞部は存在しないものとなる。そのため、ゴム材が容易に侵入する。
【００４１】
さらに、このコード２０は、略二次元波状のくせを有する芯素線２１がコード長手方向において略パラレルに接触しているため、クローズド撚りコードと同様にコードの伸びが小さく、低荷重伸びを抑制できる。
【００４２】
また、このコード２０は、隣り合う芯素線２１同士が略パラレルに接触して芯素線２１の撚り角と側素線の撚り角との差が大きくなる箇所が、コード長手方向に不連続な配置で部分的に存在するため、撚り角が揃うことによる側素線２２の落ち込みが防止されて、ゴム材侵入路が確保される。
【実施例】
【００４３】
実施例として、直径５．５ｍｍのスチール線材を、パテンティングおよび伸線加工を繰り返した後、表面にブラスメッキを施して、線径０．２５ｍｍの素線とし、この素線を用いて、中心側に３本の素線を、外側に８本の素線を配置した１×１１（３／８と表現する場合もある）の束撚り２層構造と１×１２（３／９と表現する場合もある）の束撚り２層構造の２種類のコードを製造した。
【００４４】
これら実施例の１×１１構造および１×１２構造の束撚り２層構造のコードは、芯素線群となる３本の素線（芯素線）を、それぞれ螺旋状のくせを付けた後、押圧加工によって略正弦波状の小さなくせ（撚り合わせのためのくせよりピッチの小さいくせ）を有する素線に加工し、それら略正弦波状の小さなくせを有する芯素線と、外側に配置した側素線とを、同一方向、同一ピッチで一度に撚り合わせ、こうして形成した束撚り２層構造のコードにコード長手方向に直交する方向から押圧加工を施して製造したものである。
【００４５】
いずれの場合も、螺旋状のくせは、供給される素線を軸芯として回転するくせ付け装置（特公昭６３−６３２９３号公報等記載のくせ付け装置）を用いて付与した。くせ形状は、くせ付けピンの間隔、くせ付けピンの寸法および、素線を軸芯として回転する回転数で調整した。
【００４６】
また、螺旋状のくせを略正弦波状のくせに加工する押圧加工および、撚り線加工後の押圧加工は、複数個の自由回転するローラーを千鳥状に配置した周知の押圧加工装置で行った。ただし、押圧加工の手段はこれに限られるものではない。
【００４７】
こうして製造した実施例のコードのゴム侵入性、低荷重伸びおよび撚り構造の安定性を従来例のコードと比較して評価した。
【００４８】
ゴム侵入性は、各コードを４９Ｎの引張荷重をかけた状態でゴム材中に埋め込み、加圧加硫した後コードを取り出し、そのコードを分解して一定長さを観察し、観察した長さに対するゴムと接触した形跡のある長さの比をパーセント表示して評価した。
【００４９】
低荷重伸びは、４９Ｎ荷重負荷時の伸びをパーセント表示して評価した。
【００５０】
従来例は、直径５．５ｍｍのスチール線材を、パテンティングおよび伸線加工を繰り返した後、表面にプラスメッキを施して、線径０．２５ｍｍの素線とし、この素線を用いて、従来の１×１１でクローズド構造のコードと、１×１１で芯素線３本の内の２本が螺旋状のくせを有するコードと、１×１２でクローズド構造のコードと、１×１２で芯素線３本の内の２本が螺旋状のくせを有するコードの４種類のコードを製造した。
【００５１】
評価の結果を表１に示す。
【表１】
2008255499.tif 000003
表１から、実施例のコードは全ての評価で従来コードより優れていることが明らかである。
【図面の簡単な説明】
【００５２】
【図１】本発明の実施形態の１×１１の束撚り２層構造のスチールコードの断面図である。
【図２】本発明の実施形態の１×１２の束撚り２層構造のスチールコードの断面図である。
【図３】本発明の実施形態における略正弦波状のくせのピッチおよび波高の説明図である。
【図４】本発明の実施形態における中間素線群の撚り構造の説明図である。
【図５】従来の１×１２の束撚り２層構造で芯素線群の１本の素線が撚り合わせのためのくせとは異なる螺旋状のくせを有しているスチールコードの断面図である。
【図６】従来の１×１２の束撚り２層構造で芯素線群の全ての素線が撚り合わせのためのくせとは異なる螺旋状のくせを有しているコードの断面図である。
【符号の説明】
【００５３】
１０、２０  コード（スチールコード）
１１、２１  芯素線
１２、２２  側素線
１３、２３  隙間
【図１】
2008255499.tif 000004
【図２】
2008255499.tif 000005
【図３】
2008255499.tif 000006
【図４】
2008255499.tif 000007
【図５】
2008255499.tif 000008
【図６】
2008255499.tif 000009